상기 설명 한 단량체 / 올리고머 혼합물 이 테레프탈산 으로부터 의 직접 에스테르 화 또는 디 메틸 테레프탈 레이트 로부터 의 에스테르 교환 에 의하 여 생성 되 건 간 에 , 촉매 는 에스테르 화 또는 트랜스 에스테르화 반응 이전 에 첨가 한다 . 에스테르 교환 방법 에 유용 한 촉매 로 티탄 , 란탄 및 아연 의 유기 및 무기 화합물 을 들 수 있 다 . 티탄 촉매 , 예컨대 테트라 이소프로필 티타 네이트 및 테트라 n - 부틸 티타 네이트 가 바람직 하 며 , 최종 중합체 의 중량 을 기준 으로 하 여 바람직 하 게 는 약 20 내지 약 200 ppm , 가장 바람직 하 게 는 약 50 내지 약 150 ppm 의 티탄 을 산출 하 기 에 충분 한 양 으로 1 , 3 - 프로 판디 올 에 첨가 된다 . 이러 한 수준 은 에스테르 교환 반응 에서 미 반응 디 메틸 테레프탈 레이트 의 비교 적 낮 은 수준 ( 에스테르 교환 으로부터 배출 흐름 의 총 중량 을 기준 으로 하 여 5 중량 % 미만 ) 을 생성 하 며 , 예비 축합 및 축중합 단계 에서 타당 한 반응 속도 를 산출 한다 .